鉄酸化物ナノ粒子を形成する方法であり、前記方法は次のステップ:a鉄酸化物/水酸化物及びオレイン酸又はその誘導体を第1の有機溶媒中に懸濁させるステップ;b前記懸濁物の温度を、所定の速度で、最大340°Cから500°Cまで上げるステップ;c前記懸濁物をステップbの最大温度で約0.5から6時間熟成するステップ;d前記懸濁物を冷却するステップ;e第2の有機溶媒を添加するステップ;f非溶媒を添加してナノ粒子を沈殿させて過剰の溶媒を除去するステップ;g前記第2の有機溶媒中に前記ナノ粒子を分散させるステップ;hステップgの分散物とポリマー溶液を混合するステップ;及びi場合により、前記第2の有機溶媒を除去するステップを含む、方法。請求項1に記載の方法であり、前記鉄酸化物/水酸化物が、鉄III酸化物/水酸化物、鉄II酸化物/水酸化物又は鉄III及び鉄II酸化物の混合物/水酸化物である、方法。請求項1又は2のいずれか一項に記載の方法であり、前記オレイン酸の誘導体が、オレイン酸アンモニウム、オレイン酸リチウム、オレイン酸ナトリウム、オレイン酸カリウム、オレイン酸マグネシウム、オレイン酸カルシウム、オレイン酸アルミニウム又はオレイン酸鉄である、方法。請求項3に記載の方法であり、前記オレイン酸アンモニウムが、式R1R2R3R4Nを持つオレイン酸アルキルアンモニウムであり、ここでR1、R2、R3及びR4が、アルキル、アリール又はシリル基であるか、又は水素である、方法。請求項4に記載の方法であり、前記オレイン酸アルキルアンモニウムが、オレイン酸テトラメチルアンモニウム、オレイン酸テトラエチルアンモニウム、オレイン酸テトラプロピルアンモニウム、オレイン酸テトラブチルアンモニウム又はオレイン酸ベンジルアンモニウムである、方法。請求項1乃至5のいずれか一項に記載の方法であり、前記第1の有機溶媒が式CnH2nmで表されるアルカン溶媒であり、ここで15≦n≦30及び-2≦m≦2であり;及び/又は前記非溶媒が、アセトン、ブタノン、ペンタノン、イソブチルメチルケトン、ジエチルエーテル、メチルプロピルエーテル、メチルイソプロピルエーテル、エチルプロピルエーテル又はエチルシリルエーテルであり;及び/又は前記第2の溶媒が、ペンタン、イソペンタン、ネオペンタン、ヘキサン、ヘプタン、ジクロロメタン、クロロホルム、テトラクロロメタン又はジクロロエタンである、方法。請求項1乃至6のいずれか一項に記載の方法であり、前記ステップbの温度増加の速度が、1分間に約1°Cと10°Cの間の温度の増加である、方法。請求項1乃至7のいずれか一項に記載の方法であり、ステップbの最大温度は、340°Cから400°Cであり、及び/又は前記冷却ステップdでの懸濁物の温度は、約40°Cから90°Cへ下げられる、方法。請求項1乃至8のいずれか一項に記載の方法であり、前記熟成ステップcは約1から5時間実施される、方法。請求項1乃至9のいずれか一項に記載の方法であり、前記ポリマーの溶液が、ポリエチレングリコールPEG及び/又はポリプロピレングリコールPPGを含む親水性生物適合性コポリマーの本質的な水溶性緩衝液、ポリエチレングリコールPEGを含む両親媒性リン脂質の本質的な水溶液、又は両親媒性ブロックコポリマー本質的な干渉水溶液である、方法。請求項1乃至10のいずれか一項に記載の方法であり、ステップhの代わりに、ステップgで、クエン酸、酒石酸、乳酸、シュウ酸及び/又はそれらの塩、デキストラン、カルボデキストラン、ポリオキシエチレン系ポリマー又はコポリマー、又はそれらの組み合わせなどの、親水性又は両親媒性安定化剤と混合するステップを含む、方法。請求項1乃至11のいずれか一項に記載の方法であり、前記除去ステップiが、本質的に非閉鎖システムで混合物を撹拌することで実施され、それにより前記第2の有機溶媒が、親水性ナノ粒子の水溶液が得られるまで蒸発させることができる、方法。請求項1乃至12のいずれか一項に記載の方法であり、次の1又はそれ以上の追加のステップ、jステップiで得られ得るナノ粒子又はナノ粒子溶液を精製するステップ;kステップi又はkで得られ得るナノ粒子又はナノ粒子溶液を酸化剤又は還元剤で処理するステップ;lステップi、j又はkで得られ得るナノ粒子の表面を、前記ポリマー又は安定化剤コーティングを除去、置換又は変更することで変性するステップ;mステップiからlで得られ得るナノ粒子を、ミセル、リポソーム、ポリマーソーム、血液細胞、ポリマーカプセル、デンドリマー、ポリマー又はヒドロゲルなどのキャリアでカプセル化又はクラスタ化するステップ;及びnステップiからmで得られ得るナノ粒子を、ターゲットリガンドで修飾する、ステップが実施される、方法。請求項1乃至13のいずれか一項に記載の方法で得られ得る鉄酸化物ナノ粒子。請求項14の前記鉄酸化物ナノ粒子又は請求項1乃至13のいずれか一項に記載の方法で得られ得る鉄酸化物ナノ粒子の、磁気粒子イメージングMPI又は磁気粒子スペクトルMPSのためのトレーサーとしての使用。本発明は、この要求に鑑み、優れたMPI/MPS性能を持つ水溶性鉄酸化物ナノ粒子の合成を可能にする手段及び方法を提供することを課題とする。前記課題は、具体的に次のステップを含む方法により達成され得る:a鉄酸化物/水酸化物及びオレイン酸又はその誘導体を第1の有機溶媒中に懸濁させるステップ;b前記懸濁物の温度を、所定の速度で、最大340°Cから500°Cまで上げるステップ;c前記懸濁物をステップbの最大温度で約0.5から6時間熟成するステップ;d前記懸濁物を冷却するステップ;e第2の有機溶媒を添加するステップ;f非溶媒を添加してナノ粒子を沈殿させて過剰の溶媒を除去するステップ;g前記第2の有機溶媒中に前記ナノ粒子を分散させるステップ;hステップgの分散物とポリマー溶液を混合するステップ;及びi場合により、前記第2の有機溶媒を除去するステップを含む。この方法は、直接的及び、簡単、安価なかつ使用が容易な出発材料を用いるという利点を提供する。得られる鉄酸化物ナノ粒子は水溶液中で安定であり、これまで使用されているResovistR粒子に比較して劇的に優れたMPIに性能を持つ。本発明の好ましい実施態様では、鉄酸化物/水酸化物は、前記鉄III酸化物/水酸化物、鉄II/水酸化物又は鉄IIIと鉄II酸化物の混合物/水酸化物である。さらに好ましい実施態様では、前記のオレイン酸の誘導体は、オレイン酸アンモニウム、オレイン酸リチウム、オレイン酸ナトリウム、オレイン酸カリウム、オレイン酸マグネシウム、オレイン酸カルシウム、オレイン酸アルミニウム又はオレイン酸鉄である。さらに、特に好ましい実施態様では、前記オレイン酸アンモニウムは、式R1R2R3R4Nを持つオレイン酸アルキルアンモニウムであり、ここでR1、R2、R3及びR4はアルキル、アリール又はシリル又は水素である。他の特に好ましい実施態様では、前記オレイン酸アルキルアンモニウムは、オレイン酸テトラメチルアンモニウム、オレイン酸テトラエチルアンモニウム、オレイン酸テトラプロピルアンモニウム、オレイン酸テトラブチルアンモニウム又はオレイン酸ベンジルアンモニウムである。さらに好ましい実施態様では、前記第1の有機溶媒は、一般式CnH2nmで表されるアルカン溶媒であり、15≦n≦30及び-2≦m≦2である。さらに又はこれに代えて、前記の非溶媒は、アセトン、ブタノン、ペンタノン、イソブチルメチルケトン、ジエチルエーテル、メチルプロピルエーテル、メチルイソプロピルエーテル、エチルプロピルエーテル又はエチルシリルエーテルである。追加の又はこれに代えて、前記第2の溶媒は、ペンタン、イソペンタン、ネオペンタン、ヘキサン、ヘプタン、ジクロロメタン、クロロホルム、テトラクロロメタン又はジクロロエタンである。他の好ましい実施態様では、ステップbの温度増加の速度は、1分間に約1°Cと10°Cの間の温度の増加である。本発明のさらに好ましい実施態様では、ステップbの最大温度は、340°Cから400°Cである。さらに又はこれに代えて、前記冷却ステップdでの懸濁物の温度は、約40°Cから90°Cへ下げられる。本発明の他の好ましい実施態様では、前記熟成ステップcは約1から5時間実施される。本発明の他の好ましい実施態様では、前記ポリマーの溶液は、ポリエチレングリコールPEG及び/又はポリプロピレングリコールPPGを含む親水性生物適合性コポリマーの本質的な水溶性緩衝液、ポリエチレングリコールPEGを含む両親媒性リン脂質の本質的な水溶液、又は両親媒性ブロックコポリマーの本質的な緩衝水溶液である。他の好ましい実施態様では、ステップhの代わりに、ステップgで、クエン酸、酒石酸、乳酸、シュウ酸及び/又はそれらの塩、デキストラン、カルボデキストラン、ポリオキシエチレン系ポリマー又はコポリマー、又はそれらの組み合わせなどの、親水性又は両親媒性安定化剤と混合するステップを含む。他の好ましい実施態様では、前記除去ステップiは、本質的に非閉鎖システムで混合物を撹拌することで実施され、それにより前記第2の有機溶媒が、親水性ナノ粒子の水溶液が得られるまで蒸発させることができる。他の特に好ましい実施態様では、次の1又はそれ以上の追加のステップ、jステップiで得られ得るナノ粒子又はナノ粒子溶液を精製するステップ;kステップi又はkで得られ得るナノ粒子又はナノ粒子溶液を酸化剤又は還元剤で処理するステップ;lステップi、j又はkで得られ得るナノ粒子の表面を、前記ポリマー又は安定化剤コーティングを除去、置換又は変更することで変性するステップ;mステップiからlで得られ得るナノ粒子を、ミセル、リポソーム、ポリマーソーム、血液細胞、ポリマーカプセル、デンドリマー、ポリマー又はヒドロゲルなどのキャリアでカプセル化又はクラスタ化するステップ;及びnステップiからmで得られ得るナノ粒子を、ターゲットリガンドで修飾する、ステップが実施される。さらなる側面では、本発明は、前記の方法で得られ得る鉄酸化物ナノ粒子に関する。さらなる側面では、本発明は、前記の鉄酸化物ナノ粒子又は前記の方法で得られ得る鉄酸化物ナノ粒子を、磁気粒子イメージングMPI又は磁気粒子スペクトルMPSのためのトレーサーとしての使用に関する。本発明者は、優れたMPI/MPS性能を持つ水溶性鉄酸化物ナノ粒子の合成を可能にする手段及び方法を開発した。これらのナノ粒子は、MPI、MPS又はMRI用トレーサーとして最適である。本発明は、具体的な実施態様により説明されるが、これらの記載は本発明を限定するものではない。本発明の詳細な説明の前に、本発明を理解するための重要な定義を示す。本明細書及び特許請求の範囲で使用される、単数形一つのは、特に記載されていない限りそれぞれの複数形をも含む。本発明においては、用語約は、当業者が、問題と成る構成の技術的効果が保証されることを理解できる精度の範囲を示す。前記用語は通常は、示される数値からの±20、好ましくは±15、より好ましくは±10及びさらに好ましくは±5の偏差を意味する。理解されるべきことは、用語含むは限定的な意味ではない、ということである。本発明において、用語からなるは、用語含むの一つの好ましい実施態様と考えられる。以下、群が少なくともある数の実施態様を含むとして定義される場合に、これはまた、好ましくはこれらの実施態様のみからなる群を又含むことを意味する。さらに記載及び特許請求の範囲での用語第1の、第2の、第3の又はa、b、c、d等は類似する要素を区別するために使用されているものであり、連続性又は時間順序を説明するためには必須ではない。理解されるべきことは、使用される用語は、適切な状況では互いに交換可能であり、ここで記載される実施態様は、ここで記載され示される順序とは異なる順序で操作することが可能である、ということである。用語第1の、第2の、第3の又はa、b、c、d等は、方法又は使用のステップに関係するが、これらのステップの間の時間又は時間間隔の整合性はなくてもよく、即ち、以上又は以下で記載される適用において指示されていない限り、ステップは、同時に実施されてもよく、又はステップの間に秒、分、時間、日、週、月又は年の間隔があってもよい。理解されるべきことは、本発明は、ここで記載される具体的方法、手順、試薬などに限定されるものではなく、これらは変更し得る、ということである。また理解されるべきことは、ここで使用される用語は、具体的な実施態様を説明するためだけのものであり、特許請求の範囲でのみ限定されるべき本発明の範囲を限定することを意図するものではない、ということである。特に定義されていない限り、ここで使用される全ての技術的及び科学的用語は、当業者により通常理解されるものと同じ意味を持つ。上で定めたように、本発明は、一つの側面では、鉄酸化物ナノ粒子の形成方法に関し、前記方法は次のステップ:a鉄酸化物/水酸化物及びオレイン酸又はその誘導体を第1の有機溶媒中に懸濁させるステップ;b前記懸濁物の温度を、所定の速度で、最大340°Cから500°Cまで上げるステップ;c前記懸濁物をステップbの最大温度で約0.5から6時間熟成するステップ;d前記懸濁物を冷却するステップ;e第2の有機溶媒を添加するステップ;f非溶媒を添加してナノ粒子を沈殿させて過剰の溶媒を除去するステップ;g前記第2の有機溶媒中に前記ナノ粒子を分散させるステップ;hステップgの分散物とポリマー溶液を混合するステップ;及び、i場合により、前記第2の有機溶媒を除去するステップを含む。前記合成の最初のステップは、鉄酸化物/水酸化物及びオレイン酸又はその誘導体を第1の有機溶媒に懸濁させることを含む。ここで使用される用語第1の有機溶媒とは、高沸点での反応に適した有機溶媒を意味する。好ましくは、有機溶媒は、アルカンである。より好ましくは、前記アルカンは飽和アルカンであり、より好ましくは直鎖飽和アルカンである。溶媒は単独で、又は異なる溶媒と組み合わせて、例えば2つの溶媒と組み合わせて溶媒として使用され得る。好ましくは、より適切な温度制御が可能となるように、純粋な溶媒、例えばアルカン溶媒の使用である。本発明の好ましい実施態様では、前記第1の有機溶媒は、一般式CnH2nmで表され、15≦n≦30及び-2≦m≦2、好ましくは18≦n≦22及び0≦m≦2、より好ましくはn=20及びm=2である。使用されるこれらの溶媒の例は、オクタデカン、トリコサン及びパラフィンワックスである。特に好ましくは、第1の有機溶媒としてイコサンである。本発明の具体的な実施態様では、使用される前記第1の有機溶媒は、ナノ粒子合成ステップbの温度により選択され得る。例えば、イコサンの沸点は約343°Cであり;イコサンは従って約340°Cでの温度での反応に好適に使用され得る。又は、括弧内に示されるアルカン溶媒が使用でき、好ましくはより高温度、より好ましくは以下で示されるアルカンであり、示される沸点近くの温度で使用され得る:ヘニコサン357°C、ドコサン366°C、トリコサン380°C、テトラコサン391°C、ペンタコサン402°C、ヘキサコサン412°C、ヘプタコサン422°C、オクタコサン432°C、ナノコサン441°C、トリアコサン450°C、ヘントリアコンタン458°C、ドトリアコンタン467°C、トリロリアコンタン475°C、テトラトリアコンタン483°C、ペンタトリアコンタン490°C、ヘキサトリアコンタン497°C。さらに、これらの2又はそれ以上のサブグループの全ての組み合わせも使用され得る。又は、反応圧力条件の調節、例えば増加させることで、上で示された沸点より高い温度で前記第1の有機溶媒を使用することを可能にする。ここで用語鉄酸化物/水酸化物とは、例えば0、2、3又は4酸化状態、好ましくは2又は3酸化状態などの異なる酸化状態の鉄酸化物を、又は例えば0、2、3又は4酸化状態、好ましくは2又は3酸化状態などの異なる酸化状態の鉄水酸化物を意味する。好ましくは、この用語は、鉄II酸化物、鉄III酸化物、鉄II鉄III酸化物、鉄II水酸化物、鉄III水酸化物、鉄II鉄III水酸化物、鉄II酸化水酸化物、鉄III酸化水酸化物など又はそれらの水和物又はそれらの任意の組み合わせに関連する。本発明の好ましい実施態様では、前記鉄酸化物/水酸化物は、鉄III/水酸化物、鉄II酸化物/水酸化物又は鉄III及び鉄II酸化物/水酸化物の混合物である。使用されるオレイン酸は、例えば図7に示されるオレイン酸又はその誘導体である。好ましくは、高温度で少なく部分的に使用溶媒に溶解し得るオレイン酸誘導体である。本発明の好ましい実施態様では、前記オレイン酸誘導体は、オレイン酸アンモニウム、オレイン酸リチウム、オレイン酸ナトリウム、オレイン酸カリウム、オレイン酸マグネシウム、オレイン酸カルシウム、オレイン酸アルミニウム又はオレイン酸鉄、又はこれらの任意の組み合わせである。さらに特に好ましい実施態様では、前記オレイン酸アンモニウムは、好ましいオレイン酸誘導体はオレイン酸アルキルアンモニウムであり、アンモニウム基は式R1R2R3R4Nであり、R1、R2、R3、R4は同一又は独立して異なり、アルキル、アリール又はシリル基又は水素である。R1、R2、R3、R4は同じであってよく又は独立して異なっていてもよい。さらに、R1とR2は同じであるか、又は独立して異なっていてよく、R3とR4は同じであるか、又は独立して異なっていてよく、R1とR3は同じであるか、又は独立して異なっていてよく、R1とR4は同じであるか、又は独立して異なっていてよく、R1とR3は同じであるか、R2とR3は同じであるか、R2とR4は同じであるか、又は独立して異なっていてよく、又は独立して異なっていてよく、又は独立して異なっていてよい。さらに、特に好ましい実施態様では、前記オレイン酸アンモニウムが、オレイン酸テトラメチルアンモニウム、オレイン酸テトラエチルアンモニウム、オレイン酸テトラプロピルアンモニウム、オレイン酸テトラブチルアンモニウム又はオレイン酸ベンジルアンモニウム又はそれらの誘導体又はそれらの混合物であり得る。さらなる実施態様では、オレイルアミンとオレイン酸又はその誘導体の組み合わせが前記の第1の有機溶媒中に懸濁される。又は、オレイルアミンと前記の鉄酸化物/水酸化物の組み合わせ、又はオレイルアミンと前記の鉄酸化物/水酸化物及びオレイン酸又はその誘導体の組み合わせが、第1の有機溶媒中に懸濁される。前記懸濁ステップの溶媒料は懸濁させる内容物の量により調節され得る。例えば、溶媒に量は、懸濁される内容部の容積又は重量の、1倍、2倍、3倍、4倍、5倍、6倍、7倍、8倍、9倍、10倍、15倍、20倍、30倍、50倍又は100倍で使用され得る。懸濁ステップは、全ての適切な技術により実施され、例えば、溶媒中の内容物を撹拌する、反応混合物を振り混ぜる、回転運動を与えるなどである。懸濁ステップは、鉄酸化物/水酸化物及び/又はオレイン酸又はその誘導体が完全に懸濁されるまで実施され、例えば鉄酸化物/水酸化物沈殿物が視覚的に見えなくなるまでである。懸濁ステップは、例えば約1分間、2分間、5分間、10分間、20分間、30分間、45分間又は60分間、2時間、3時間、4時間、5時間、6時間、7時間、8時間、9時間、10時間、11時間、12時間、13時間、14時間、15時間、16時間、17時間、18時間、19時間、20時間、21時間、22時間、23時間、24時間又はこれらの間の任意の時間で実施され得る。懸濁ステップは、適切な任意の温度で実施され、好ましくは約35°Cから65°Cであり、例えば約35°C、36°C、37°C、38°C、39°C、40°C、41°C、42°C、43°C、44°C、45°C、46°C、47°C、48°C、49°C、50°C、51°C、52°C、53°C、54°C、55°C、56°C、57°C、58°C、59°C、60°C、61°C、62°C、63°C、64°C又は65°Cである。温度はさらに、約25°Cよりも低くてよく、又は約75°Cへ上げてもよい。懸濁ステップの間に、温度は一定に、例えば上記指示の温度のいずれかに維持されてもよく、又は変更されてもよい。例えば、温度は最初はより低く、例えば約35°Cに設定され、その後徐々に、約50°C、60°C又は65°Cまで上げられ得る。又は、温度は最初より高い温度、例えば約50°C、55°C、60°C又は65°Cに設定され、その後徐々に、35°C、40°C又は45°Cへ下げられ得る。さらに、種々の順序の組み合わされた増減の温度プロフィール、例えば最初減少して後増加され、最後に減少させる、などが使用され得る。本発明の具体的な実施態様では、前記の鉄酸化物/水酸化物及びオレイン酸又はその誘導体は、特定のモル又は質量比で使用され得る。例えば、鉄酸化物/水酸化物:オレイン酸の比は、約1:2、1:3、1:4、1:5、1:6、1:7、1:8、1:9、1:10、1:11、1:12、1:13、1:14、1:15、1:16、1:17、1:18、1:19又は1:20で使用され得る。特に好ましい実施態様では、鉄酸化物/水酸化物:オレイン酸の質量比は、1:4、1:8又は1:12である。合成のさらなるステップで、前記懸濁物の温度が、最高340°Cから500°Cへ上げられ得る。好ましくは、懸濁物の温度は、最大340°Cから400°Cへ上げられる。最大温度は、例えば、340°C、341°C、342°C、343°C、344°C、345°C、350°C、360°C、370°C、380°C、390°C、400°C、410°C、420°C、430°C、440°C、450°C、460°C、470°C、480°C、490°C又は500°Cである。またより高い500°Cを超える温度も本発明に含まれる。特に好ましい実施態様では、前記最高温度は、使用される第1の有機溶媒の沸点により選択され、例えばイコサンでは約340-343°C、ヘンイコサンでは約357°C、ドコサンでは約366°C、トリコサンでや約380°C、テトラコサンでは約391°C、ペンタコサンでは約402°C、ヘキサコサンでは約412°C、ヘプタコサンでは約422°C、オクタコサンでは約432°C、ノナコサンでは約441°C、トリアコサンでは約450°C、ヘントリアコンタンでは約458°C、ドトリアコンタンでは約467°C、トリトリアコンタンでは約475°C、テトラトリアコンタンでは約483°C、ペンタトリアコンタンでは約490°C又はヘキサトリアコンタンでは約497°Cである。温度増加は、好ましくは、所定の速度で増加させる。本発明の好ましい実施態様では、ステップbの温度増加は、1分間に約1°Cから10°Cの間であり得る。又は、ステップbの温度増加は、2分間、3分間又は5分間に約1°Cから10°Cの間であり得る。例えば、温度は、1分、2分、3分又は5分毎に、1°C、2°C、2.5°C、3°C、3.5°C、4°C、4.5°C、5°C、6°C、7°C、8°C、9°C又は10°C増加され得る。好ましくは、温度は、1分に3.3°Cの速度で増加され得る。合成にさらなるステップでは、ステップbの懸濁物が熟成され、又はステップbの最高温度で約0.5から6時間沸騰させる。本発明の特に好ましい実施態様では、前記熟成又は沸騰ステップは約1時間から5時間実施され得る。前記熟成又は沸騰は、例えば0.5時間、0.75時間、1時間、1.5時間、2時間、2.5時間、3時間、3.5時間、4時間、4.5時間、5時間、5.5時間又は6時間実施され得る。さらには、6時間を超えるより長い熟成/沸騰時間も本発明に含まれる。合成の熟成/沸騰ステップの間、温度は好ましくは先行ステップの最高温度、例えば340°Cに維持される。又は、温度は、最高温度340°Cと500°Cの間で変更され得る。さらなる実施態様では、温度はまた、約200°C、250°C、300°C、310°C、320°C又は330°Cへ下げられ得る。温度変更は、1回又はそれ以上実施し、それぞれの変更の後ステップbで使用される最高温度へ戻され得る。温度変更は、即ちステップbの最大温度に比べて増加又は減少させる期間は、例えば10から20分の範囲の短い時間、又は例えば30分以上、1時間、2時間、3時間、4時間を超える長い時間であり得る。前記期間は熟成ステップの期間に依存する。合成にさらなるステップでは、ステップcの懸濁物が冷却される。冷却は、適切な冷却装置により、又は適切に冷却された環境へ移すことで実施され得る。好ましい実施態様では、懸濁物は、約40°Cから90°Cへ冷却され、より好ましくは約50°Cから80°Cの温度へ冷却される。反応混合物は、例えば約40°C、45°C、50°C、55°C、60°C、65°C、70°C、75°C、80°C、85°C又は90°Cへ冷却され得る。冷却は、上で示した温度のいずれかへの即時に温度変化させることで実施され得る。又は、冷却は徐々に、例えばステップdの反応混合物の温度を、1分、2分、5分10分又は20分毎に、1、2、3、4、5、6、7、8、9、10、15又は20°C下げていくことで実施され得る。ナノ粒子の合成にさらなるステップでは、ステップdの懸濁物へ第2の有機溶媒が添加される。ここで用語第2の有機溶媒とは、より低温度での反応、例えば温度範囲40°Cから90°Cの範囲又は40°Cから80°Cでの反応に適する有機溶媒を意味する。好ましくは、第2の有機溶媒は第1の有機溶媒よりも低い沸点、例えば20°Cから90°C及び/又は低い粘性を持つ。第2の有機溶媒は好ましくは短鎖アルカンである。本発明の特に好ましい実施態様で、この合成ステップで使用される第2の有機溶媒の好ましい例は、ペンタン、イソペンタン、ネオペンタン、ヘキサン、ヘプタン、ジクロロメタン、クロロホルム、テトラクロロメタン及びジクロロエタンである。特に好ましくは、ペンタン又はヘキサンの使用である。第2の有機溶媒は、単独で又は異なる溶媒の混合物、例えば2種類の短鎖アルカンの混合物が溶媒として使用され得る。好ましくは、純粋な溶媒の使用である。ナノ粒子の合成にさらなるステップでは、ステップeの反応混合物に非溶媒が添加され、ナノ粒子の沈殿を生成させる。ここで用語非溶媒とは、低沸点の有機化合物であって、反応混合物を本質的に溶解しない、即ち熱分解ステップで形成されるナノ粒子を溶解しない有機化合物を意味する。本発明の特に好ましい実施態様では、前記非溶媒は、アセトン、ブタノン、2-ブタノン、ペンタノン、2-ペンタノン、イソブチルメチルケトン、イソブチルメチルケトン、メトルプロピルエーテル、メチルイソプロピルエーテル、エチルプロピルエーテル、エチルイソプロピルエーテル、テトラヒドロフラン、ジエチルエーテル又はジイソプロピルエーテルである。非溶媒の添加は、具体的実施態様では、反応混合物を、例えば前記の撹拌により撹拌することにより実施され得る。添加される非溶媒の量は、ステップfの生成物の量及び容量により調節され得る。沈殿は、例えば10分間から60分間遠心分離することで集められ得る。遠心分離は、適切な任意の速度、例えば3000から10000rpm、好ましくは4900rpmで実施され得る。続いて、過剰溶媒又は上澄みが捨てられる。沈殿ナノ粒子が得られ、次のステップのために保持される。ナノ粒子の合成のさらなるステップは、ステップfで得られるナノ粒子を前記の第2の有機溶媒に溶解させることである。第2の有機溶媒としては、ステップeで使用される同じ溶媒が使用されるか、又は異なる溶媒が使用され得る。好ましくは、ペンタン又はヘキサンが使用され得る。前記分散ステップの溶媒の量は、ステップfの沈殿生成物の量により調節され得る。例えば、第2の溶媒の量は、ステップfの生成物の容量又は重量の、1倍、2倍、3倍、4倍、5倍、6倍、7倍、8倍、9倍、10倍、15倍、20倍、30倍、50倍又は100倍で使用され得る。混合は、適切な全ての時間間隔、例えば約30分から24時間、好ましくは約45分から18時間、さらに好ましくは約1時間から14時間で実施され得る。ナノ粒子の沈殿化及び続く分散は、一回のみ又は2回、3回、4回、5回、6回又はそれ以上繰り返し実施され得る。このステップの繰り返しは、ナノ粒子の純度を増加させると考えられる。本発明の具体的な実施態様では、前記ステップに応じて合成されたナノ粒子が、第2の有機溶媒、好ましくは、ヘキサンの所定の容量、例えばヘキサン10mlに分散され得る。従って、分散ナノ粒子は続いて、例えば実施例で説明される実験及び分析などの分析研究に、又は他の合成又は変更ステップのために使用され得る。従って得られるナノ粒子は、単分散形で存在するか、又は多分散形で存在し得る。ここで用語単分散とは、狭いナノ粒子サイズ分布を意味する。本発明の単分散ナノ粒子は、ナノ粒子のより大きい群、例えば前記の方法により得られた1000、10000又は50000のナノ粒子の群の平均サイズから僅か0.1から3nmのみ異なるサイズを持ち得る。多分散形は、ナノ粒子のより大きい群、例えば前記記載の方法により得られた1000、10000又は50000のナノ粒子の群の平均サイズから3nmより大きく異なるサイズを持ち得る。このようなナノ粒子は、異なるサイズの群で存在し、それぞれは単分散形であるか、又は統計的又はより広いサイズ分布で存在し得る。単分散ナノ粒子は、追加の合成のために直接使用されるか、又は異なるサイズの群と組み合わされる。多分散ナノ粒子は、直接使用され得るか、又は単分散ナノ粒子を得るため又はナノ粒子群の多分散性を低減するためにサイズ分画又は分離手順の対象とされ得る。例えば、サイズ分画又は分離は、国際公開第2008/099346号明細書又は国際公開第2009/057022号明細書の記載された装置又はシステムにより、又はその使用に基づき実施され得る。これに代えて又は追加して、粒子形による分画又は分離が実施され得る。合成のさらなるステップでは、ステップgの分散物、又は本発明によるナノ粒子の全ての誘導、分画、分離又は他の方法で変性された混合物にポリマーの溶液が混合される。本発明のこの好ましい実施態様では、前記ポリマー溶液は、ポリエチレングリコールPEG及び/又はポリプロピレングリコールPPGを含む親水性生物適合性コポリマーの、本質的に水溶性緩衝液である。本発明のさらに好ましい実施態様では、前記ポリマー溶液は、PEGを含む両親媒性リン脂質の本質的な水溶液である。加えて本発明のさらに好ましい実施態様では、前記ポリマー溶液は、両親媒性ブロックコポリマーの本質的な水溶性緩衝液である。ここで用語本質的な水溶性とは、溶液又は緩衝液中にH2Oが少なくとも51から99.999存在することを意味する。特に好ましくは、ポリエチレングリコール-ブロック-ポリプロピレングリコール-ブロック-ポリエチレングリコールPEG-PPG-PEGであり、例えばプルロニックPluronicである。より好ましくは、プルロニックF68、プルロニックF108又はプルロニックF127の使用である。最も好ましくは、プルロニックF127の使用である。さらに、この合成で使用される適切なポリマーは、両親媒性PEG化リン脂質又は脂質である。これらのリン脂質の好ましい例は、DSPE-PEGx-Yであり、ここでY=OH、OCH3、OCH2CH3、x=200~5000、又はDSPE=1、2-ジステアロイル-sn-グリセロ-3-ホスホエタノールアミンである。脂質の好ましい例は、1、2-ジステアロイル-sn-グリセロ-3-ホスホエタノールアミン-N-[メトキシポリエチレングリコール-2000]アンモニウム塩DSPE-PEG2000OMeである。混合ステップのためのポリマー溶液の量は、ステップfの沈殿生成物又はステップgの容量により調節され得る。例えば、ポリマー溶液の量は、ステップgの反応混合物の容量の、1倍、2倍、3倍、4倍、5倍6倍、7倍、8倍、9倍、10倍、15倍、20倍、30倍で使用され得る。混合は、適切な任意の時間間隔、例えば約5分から24時間、好ましくは、約45分から18時間、より好ましくは約1時間から14時間で実施され得る。好ましい実施態様では、混合ステップは、2相混合物を、例えば本質的に非閉鎖システムで撹拌することで実施され得る。本発明のさらなる実施態様では、ステップgの分散物が、親水性又は両親媒性安定化剤と混合される。かかる安定化剤の好ましい例は、クエン酸、酒石酸、乳酸、シュウ酸及び/又はそれらの塩、デキストラン、カルボキシデキストラン、ポリエチレンオキシド系ポリマー又はコポリマー、又はそれらの組み合わせである。混合ステップのための安定化剤の量は、ステップfの沈殿生成物又はステップgの容量により調節され得る。例えば、安定化剤の量は、ステップgの反応混合物の容量の、1倍、2倍、3倍、4倍、5倍、6倍、7倍、8倍、9倍、10倍、15倍、20倍、30倍で使用され得る。混合は、適切な任意の時間間隔で実施され、例えば約5分から5日、好ましくは約45分から48時間、より好ましくは約1時間から24時間実施され得る。好ましい実施態様では、混合ステップは、2相混合物を、例えば本質的に非閉鎖システムで撹拌することで実施され得る。ナノ粒子の合成の最後の選択的ステップにおいて、先行するステップで得られるナノ粒子の溶液中に、ポリマー溶液を混合するか、又は親水性又は両親媒性安定化剤を混合することのいずれかにより前記第2の有機溶媒が除去され得る。この除去は、第2の有機溶媒を、好ましくはステップhの混合手順の間に蒸発させることで実施され得る。従って、前記蒸発ステップは、例えば適切な反応容器を使用する又は反応混合物を撹拌することで反応混合物の表面を増加させることで実施され得る。加えて又はこれに代えて、液体反応混合物と接触する気体空間又は領域は、換気又はガス交換ステップにより、前記空間又は領域の揮発成分濃度を下げるために変更され得る。本発明の特に好ましい実施態様では、前記除去ステップは、親水性ナノ粒子が得られるまで、前記第2の有機溶媒を蒸発させるために本質的に非閉鎖システム中で前記混合物を撹拌することで実施される。合成の結果、親水性ナノ粒子の水溶液が得られる。従って、得られたナノ粒子は単分散形で存在するか、又は前記の合成手順の際に実施された分離又は分画の性能とは無関係に、多分散形で存在し得る。従って、単分散ナノ粒子は、直接に又は異なるサイズの群と組み合わせて使用され得る。多分散ナノ粒子はまた、直接使用されるか、又は単分散ナノ粒子を得るため又はナノ粒子の多分散性を低減させるためにサイズ分画又は分離手順の対象とされ得る。本発明のさらなるステップでは、前記ステップ又はその変法で得られたナノ粒子又はナノ粒子溶液をさらに、次の追加のステップ:jステップiで得られたナノ粒子又はナノ粒子溶液を精製するステップ;kステップi又はステップjで得られたナノ粒子又はナノ粒子溶液を酸化剤又は還元剤で処理するステップ;lステップi、j又はkで得られたナノ粒子の表面を、前記コーティングを除去、交換又は変更することで変性するステップ;mステップiからlで得られたナノ粒子を、ミセル、リポソーム、ポリマーソーム、血液細胞、ポリマーカプセル、デンドリマー、ポリマー又はヒドロゲルで、カプセル化又はクラスタ化するステップ;及びnステップiからmで得られたナノ粒子をターゲットリガンドで修飾するステップにより、処理、変性又は変更され得るステップi又はその変法で得られたナノ粒子又はナノ粒子溶液の精製は、例えば濾過で実施され得る。濾過は、任意に適切な方法、例えばミクロ濾過、超濾過、ナノ濾過、逆浸透圧などの動的濾過、又は真空濾過、加圧濾過又は膜濾過などの静的濾過を用いることで実施され得る。さらにモレキュラーシーブも使用され得る。他の、選択的ステップで、ステップi又はj又はその変法で得られ得るナノ粒子又はナノ粒子溶液は酸化剤又は還元剤で処理される。試薬の例は、トリメチルアミン-N-オキシド、ピリジン-N-オキシド、ヘキサフルオロリン酸フェロセニウム及びテトラフルオロホウ酸フェロセニウムである。好ましくは、トリメチルアミン-N-オキシドの使用である。さらに、ステップi、j又はk又はそれらの変法で得られ得るナノ粒子の表面は、前記コーティングを除去、交換又は変更することで変性され得る。そのような変性は、当業者に知られる適切な化学反応により実施され、例えば、F.Herranz等のChemistry-AEuropeanJournal、2008、14、9126-9130、Herranz等のContrastMediaMolecularImaging、2008、3、215-222、J.Liu等のJournaloftheAmericanChemicalSociety、2009、131、1354-1355、W.J.M.Mulder等のNMRinBiomedicine、2006、19、142-164又はE.V.Shtykova等のJournalofPhysicalChemistryC、2008、112、16809-16817に記載されている。他の選択的な追加の又は代わりのステップで、ステップiからl又はその変法から得られ得るナノ粒子はキャリアを用いてカプセル化又はクラスタ化され得る。好ましくは、脂質、胆汁酸、サポニン、脂肪酸、合成両親媒性ブロックコポリマー又は卵黄リン脂質などの天然生成物などの1又はそれ以上の両親媒性分子からなるか又は含むキャリア構造が使用され得る。特に好ましくは、リン脂質及び合成ブロックコポリマーである。適切なキャリアの特に好ましい例は、ミセル、リポソーム、ポリマーソーム、血液細胞、ポリマー、カプセル、デンドリマー、ポリナー又はヒドロゲル又はそれらの混合物である。ここで用語ミセルとは、通常脂質、特にリン脂質から形成され、単層構造で編成される、小胞ベシクル型意味する。ミセルは通常は、疎水性内部又はキャビティを持つ。ここで用語リポソームは、通常は、脂質、特にリン脂質、即ち水溶性環境で二重層を持つ構造などの膜を形成する分子から形成される、小胞ベシクル型意味する。リポソームで使用される好ましいリン脂質は、ホスファチジルエタノールアミン、ホスファチジルコリン、卵ホスファチジルエタノールアミン、ジオレオイルホスファチジルエタノールアミンが含まれる。特に好ましくは、リン脂質MPPC、DPPC、DPPE-PEG2000又はLissRhodPEである。ここで用語ポリマーソームとは、通常はブロックコポリマー両親媒性物、即ち脂質と類似の両親媒性を持つ合成両親媒性物からなる、小胞ベシクル型意味する。この両親媒性より親水性ヘッド部分とより疎水性テール部分を持つのために、前記ブロックコポリマーは、リポソームと類似のヘッド-テール及びテール-ヘッドの二層構造に自己集合することができる。リポソームに比べて、ポリマーソームはずっと大きい分子量を持ち、数平均分子等は通常、1000から100000、好ましくは2500から50000、より好ましくは5000から25000であり、通常は化学的に安定であり、生理的膜から漏れることや生理的膜に干渉することが少なく、かつより低い臨界凝集濃度により安定である。これらの性質により、オプソニン作用がより小さくかつ長い循環時間が得られる。ここで用語デンドリマーとは、大きな合成ポリマーであり、中心コアから半径方向に原子が枝分かれし、さらにそれが枝分かれするように配置されている。デンドリマーの合成及び使用は、当業者に知られている。ここで用語ヒドロゲルとは、水が分散媒体であるコロイドゲルを意味する。ヒドロゲルは静止状態では、ゲル内の3次元クロスリンクネットワークにより流動しない。ヒドロゲルは、天然又は合成ポリマーから形成され得る。ヒドロゲルの入手及び使用は当業者に知られている。他の選択的な追加の又は代わりのステップで、ステップiからm又はその変更で得られ得るナノ粒子はターゲットリガンドで修飾され得る。ここで用語ターゲットリガンドとは、前記修飾ナノ粒子の相互作用及び/又は認識を適合性のある要素、又は安定化又は不安定化要素により可能にするターゲット主体を意味する。これらの要素は通常は前記ナノ粒子の外側又は外側表面に存在する。特に好ましくは、ナノ粒子を特定の組織型、特定の器官、細胞又は細胞型又は特に動物又は人の体の特定の身体部分を目標とすることを可能にする要素である。例えば、ターゲットリガンドの存在は、ナノ粒子を、肝臓、腎臓、肺、心臓、すい臓、胆嚢、脾臓、リンパ構造体、皮膚、脳、筋肉などへ目標とさせる。又は、ターゲットリガンドの存在は、特定の細胞タイプ、例えば表面に相互作用又は認識タンパク質を発現している癌細胞のターゲッティングを可能とする。本発明の好ましい実施態様では、ナノ粒子はタンパク質又はペプチド又はその断片を含み、ナノ粒子の外側で相互作用表面を提供する。かかるタンパク質の例は、リガンド又は他のレセプターと相互作用し得るレセプター分子、その抗原と相互作用し得る抗体又は抗体断片又はその誘導体、又はアビジン、ストレプトアビジン、ニュートラアジビン、レクチンと、結合し得るリガンドである。また本発明には、ビオチンなどの結合相互作用物の存在も含まれ、これは例えばタンパク質又はペプチドなどのビオチン化化合物の形で存在し得る。ナノ粒子はまた、適合性インテグレーター、例えばビタミン結合タンパク質又は抗体などと相互作用可能なビタミン又は抗原を含む。他の側面では、本発明は、上記の合成方法又はその変法で得られる又は得られ得る鉄酸化物ナノ粒子に関する。鉄酸化物ナノ粒子は、任意の形状、状態又は条件であってよく、例えば、固体鉄酸化物ナノ粒子、例えば全ての適切な溶媒又は緩衝液中の溶解鉄酸化物ナノ粒子として提供され得る。さらに鉄酸化物ナノ粒子は、前記の単分散又は多分散形で提供され得る。他の側面では、本発明は、前記の鉄酸化物ナノ粒子又は前記方法又はその変法で得られた又は得られ得る鉄酸化物ナノ粒子を磁気粒子イメージングMPI又は磁気粒子スペクトルMPS、又はNPIとMPSの組み合わせのためのトレーサー、例えば造影剤としての使用に関する。さらなる本発明の具体的な実施態様では前記鉄酸化物ナノ粒子はまた、従来の磁気共鳴イメージングMRIのために、例えば造影剤として使用され得る。従って、前記の方法又はその変法で得られた又は得られ得る鉄酸化物ナノ粒子は、疾患又は病理的状態の診断又は処置の方法において使用され、又は診断又は医薬的組成物、例えば疾患又は病理的状態の処置のため、特に、前記のナノ粒子により標的とされ得る、疾患、傷害、組織又は器官の不全などの疾患又は病理的状態の診断のための成分として使用され得る。例えば、前記疾患領域又はゾーン又は障害のゾーンが心臓欠陥系に関連する場合には、疾患状態がターゲットされ得る。又は、前記疾患領域又はゾーン又は障害のゾーンがリンパ系に関連する場合には、疾患状態がターゲットされ得る。さらに、前記疾患領域又はゾーン又は障害のゾーンが脳脊髄液系に関連する場合には、疾患状態がターゲットされ得る。さらに、ターゲットされる疾患状態、即ち本発明のナノ粒子を用いて診断され治療され得る疾患状態は、限定されるものではないが、免疫系の不全又は疾患、例えば免疫細胞増殖、分化、又は免疫細胞の可動化走行化を含む。また、造血細胞の疾患又は不全が含まれる。免疫不全症候群の例は、血液タンパク質障害例えば無ガンマグロブリン血症、ガンマグロブリン異常症、毛細血管拡張性運動失調、共通変数免疫不全、ディジョージ症候群、血小板減少症又は血色素尿症を含む。さらに、心血管系疾患、障害及び条件及び/又は心血管以上、例えば動脈-動脈瘻、動静脈瘻、脳動脈静脈奇形、先天性心疾患、肺動脈閉鎖、シミター症候群が含まれる。先天性心疾患には、大動脈縮窄、CORトリアータム、冠状血管異常、十字形心臓、右胸心、動脈管開存症、エプスタイン奇形、アイゼンメンゲル複合体、左心低形成症候群、左胸心、ファロー四徴症、大血管転位症、二重出口右心室、三尖弁閉鎖症、動脈管遺残、及び大動脈肺動脈中隔欠損、心内膜床欠損症、ルーテムバッハ症候群、ファロー三徴、心中隔欠損症などの心臓中隔欠損が含まれる。心血管疾患、障害及び/又は症状はまた、不整脈、カルチノイド心疾患、高心拍出量、低心拍出量、心タンポナーデ、心内膜炎細菌を含む、心臓動脈瘤、心停止、うっ血性心不全、発作性呼吸困難、心臓性浮腫、心臓肥大、うっ血性心筋症、左心室肥大、右心室肥大、梗塞後心臓破裂、心室中隔破壊、心臓弁疾患、心筋疾患、心嚢液貯留、心膜炎、心嚢内気腫、心膜切開後症候群、肺性心疾患、リウマチ性心疾患、心室機能不全、充血、心血管系妊娠合併症、シミター症候群、心血管梅毒、心血管系結核、などの心疾患を含む。不整脈には、洞性不整脈、心房細動、心房粗動、徐脈、期外収縮、アダムスストークス症候群、束枝ブロック、洞房ブロック、QT延長症候群、副収縮、ロウン-ギャノング-レビン症候群、マハイムタイプ早期興奮症候群、ウォルフ-パーキンソン-ホワイト症候群、洞不全症候群、頻脈及び心室細胞が含まれる。頻拍は、発作性頻拍、上室性頻箔、心室固有調律亢進、房室結節内リエントリー性頻拍、洞性頻拍、トルサードドポアンツ及び心室頻拍を含む。心臓弁膜症は、大動脈弁不全症、大動脈弁狭窄症、心雑音、大動脈弁逸脱、三尖弁逸脱、僧帽弁閉鎖不全、僧帽弁狭窄症、肺動脈閉鎖、肺動脈弁不全、肺動脈弁狭窄症、三尖弁閉鎖症、三尖弁閉鎖不全症及び三尖弁狭窄が含まれる。新筋疾患は、アルコール性心筋症、肥大型心筋症、大動脈弁下狭窄、肺動脈弁下狭窄、拘束型心筋症、シャーガス心筋症、心内膜線維弾性症、心内膜心筋線維症、カーンズ症候群、心筋再灌流障害及び心筋炎を含む。心筋虚血には、狭心症、冠動脈瘤、冠状動脈硬化症、冠状動脈血栓症、冠攣縮性狭心症、心筋梗塞及び気絶心筋などの冠状動脈性心臓病を含む。循環器疾患はまた、動脈瘤、血管形成異常、細菌性血管腫症、ヒッペルリンダウ症、クリッペル-トルナウネイ-ウェーバ症候群、スタージ-ウェーバ症候群、血管神経性浮腫、大動脈疾患、高安動脈炎、大動脈炎、ルイッシュ症候群、動脈閉塞性疾患、動脈炎、後動脈炎、結節性多発動脈炎、脳血管疾患、障害及び症状、糖尿病性血管障害、糖尿病性網膜症、閉塞症、血栓症、肢端紅痛症、痔、肝静脈閉塞性疾患、高血圧、低血圧、虚血、末梢血管疾患、静脈炎、肺静脈閉塞性疾患、レイノー病、CREST症候群、網膜静脈閉塞症、シミター症候群、上大静脈症候群、毛細血管拡張症、アタシア毛細血管拡張症、遺伝性出血性毛細血管拡張症、精索静脈瘤、静脈瘤、血管炎及び静脈不全などの血管疾患を含む。動脈瘤は、解剖動脈瘤、偽動脈瘤、感染動脈瘤、破裂脳動脈瘤、大動脈瘤、脳動脈瘤、冠動脈瘤、心臓動脈瘤及び腸骨動脈瘤を含む。動脈閉塞性疾患は、動脈硬化、間欠性跛行、頸動脈狭窄症、線維筋性異形成、腸間膜血管閉塞、もやもや病、網膜動脈閉塞及び閉塞性血栓血管炎を含む。脳血管疾患、障害及び症状は、頸動脈疾患、脳アミロイドアンギオパチー、脳動脈瘤、脳無酸素症、脳動脈硬化症、脳動静脈奇形、脳動脈疾患、脳塞栓症及び血栓症、頸動脈血栓症、静脈洞血栓症、バレンベリー症候群、脳出血、硬膜外血腫、硬膜下血腫、サブアラキシノイド出血、脳梗塞、脳虚血一時含む、鎖骨下動脈スチール症候群、血管性頭痛、片頭痛及び椎骨脳底動脈循環不全を含む。さらに、アジソン病、溶血性貧血、抗リン脂質症候群、関節リューマチ、皮膚炎、アレルギー性脳脊髄炎、糸球体腎炎、グッドパスツール症候群、グレーブス病、多発性硬化症、重症筋無力症、神経炎、眼炎、水疱性類天疱瘡、天疱瘡、多重内分泌障害、紫斑病、ライター病、スティッフマン症候群、自己免疫性甲状腺炎、全身性エリテマトーデス、自己免疫肺の炎症、ギランバレー候群、インスリン依存性糖尿病、自己免疫性炎症性眼疾患などの自己免疫疾患が含まれる。加えて、喘息特にアレルギー性喘息又はその他の呼吸系障害などのアレルギー性反応及び症状が含まれ:同じく、過剰増殖性疾患であって新生物、癌又は腫瘍、例えば、腹部、骨、乳房、消化器系、神経系中枢及び末梢、肝臓、膵臓、腹膜、内分泌腺副腎、副甲状腺、下垂体、精巣、卵巣、胸腺、甲状腺、眼、頭頸部、リンパ系、骨盤、皮膚、軟部組織、脾臓、胸部及び尿生殖路に存在する新生物、癌又は腫瘍が含まれる。さらに、過剰増殖性疾患の例は、高ガンマグロブリン血症、リンパ増殖性疾患、異常蛋白血症、紫斑病、サルコイドーシス、セザリー症候群、ワルデンストロンマクログロブリン血症症、組織球症及びその他の前記器官に存在する全ての過剰増殖性疾患が含まれる。さらに、神経変性疾患の状態、行動障害又は、アルツハイマー病、パーキンソン病、ハンチントン病、脳炎、脱髄疾患、末梢神経障害、外傷、先天奇形、脊髄損傷、虚血、動脈瘤や出血を含む炎症状態が含まれる。本発明のさらなる実施態様では、前記の方法又はその変法により得られ得る又は得られた鉄酸化物ナノ粒子は、輸送目的で、例えば医薬と組み合わせて使用され得る。例としてそのような医薬は、人又は動物の体内の特定の位置で放出され得る。次の例及び図は、説明のために与えられる。理解されるべきことは、例及び図は、なんら限定的に解釈されるべきではない、ということである。当業者は、ここで示された原理のさらなる変更を含めることは明らかである。実施例1第1の合成ブロックで、FeOOH200mg、2.25mmol、オレイン酸HOA2.54g、9.0mmol及びイコサン1.2gを3つ口フラスコ50mlに入れた。フラスコを加熱マントルに入れ、フラスコに撹拌器、熱電対に接続された温度センサ、及びバブル計を含むリフラックスコンデンサーを装着した。熱電対は、2時間で3.3°C/分の加熱速度で360°Cへ設定された。分解の間、反応混合物の色は赤茶色から黒色に変わり、鉄酸化物ナノ粒子の形成を示した。フラスコを50°Cへ冷却した。ヘキサン10mlを添加し、混合物を遠心分離用フラスコに移した。ナノ粒子はアセトン20mlを添加することでヘキサン溶液から沈殿した。フラスコを30分間、4900rpm4671rcfで遠心した。黒い上澄みを捨てて、残ったナノ粒子をヘキサン5mlに再分散させ、アセトン10mlで沈殿させた。この洗浄手順をさらに1回繰り返した。得られた精製ナノ粒子は10mlヘキサンに再分散させ貯蔵した得られたサンプルはサンプル1.1とする。第2の合成ブロックで、前記第1の合成ブロックで得たナノ粒子溶液を10mlのヘキサンで希釈した溶液A。PluronicF1271.09gをリン酸緩衝液PBS、2ml内に溶解した溶液B。溶液A1.5mlと溶液B1.5mlを混合し、広口ビーカー内に撹拌し、溶媒を蒸発させた。43時間後、均一な、黒色水溶性PBS溶液が得られた;実質的に全てのヘキサンは蒸発した。この溶液は少なくとも4週間は安定で、沈殿は観察されなかった得られたサンプルをサンプル1.2とする。得られた緩衝液の全鉄濃度は、プルシアンブルー系比色分析により、3.33mgFe/gと決定された。実施例2第1の合成ブロックで、ロックで、FeOOH200mg、2.25mmol、オレイン酸HOA2.54g、9.0mmol及びイコサン1.2gを3つ口フラスコ50mlに入れた。フラスコを加熱マントルに入れ、フラスコに撹拌器、熱電対に接続された温度センサ、及びバブル計を含むリフラックスコンデンサーを装着した。熱電対は、2時間で3.3°C/分の加熱速度で360°Cへ設定された。分解の間、反応混合物の色は赤茶色から黒色に変わり、鉄酸化物ナノ粒子の形成を示した。フラスコを50°Cへ冷却した。ヘキサン10mlを添加し、混合物を遠心分離用フラスコに移した。ナノ粒子はアセトンを20ml添加することでヘキサン溶液から沈殿した。フラスコを30分間、4900rpm4671rcfで遠心した。黒い上澄みを捨てて、残ったナノ粒子をヘキサン5mlに再分散させ、アセトン10mlで沈殿させた。この洗浄手順をさらに1回繰り返した。得られた精製ナノ粒子は10mlヘキサンに再分散させ貯蔵した得られたサンプルはサンプル2.1とする。第2の合成ブロックで、前記第1の合成ブロックで得たナノ粒子溶液を10mlのヘキサンで希釈した溶液A。PluronicF1270.31gをリン酸緩衝液PBS、20ml内に溶解した溶液B。溶液A1.5mlと溶液B1.5mlを混合し、広口ビーカー内に撹拌し、溶媒を蒸発させた。43時間後、均一な、黒色水溶性PBS溶液が得られた;実質的に全てのヘキサンは蒸発した。この溶液は少なくとも4習慣は安定で、沈殿は観察されなかった得られたサンプルをサンプル2.2とする。実施例3得られたサンプルの性能を、磁気粒子スペクトルMPS分析で試験した。サンプル1.1のMPS性能は、1MHzでResovistRよりも2桁程度優れており、より高い周波数ではさらに優れていた図2参照。サンプル2.1及び2.2は、1MHzでResovistRよりも1桁程度優れており、より高い周波数ではさらに優れていた図2参照。ヘキサン及び水中でのMPS、性能における差は、十分には理解されていないが、前記ナノ粒子を親水性化するための人ユナ化学修飾の結果であると考えられる。実施例4第1の合成ブロックで、FeOOH、オレイン酸及びイコサン1.2gを3つ口フラスコ50mlに入れた。FeOOH及びオレイン酸の使用された量及び各成分の量論比は以下の表1に与えられる。フラスコを加熱マントルに入れ、フラスコに撹拌器、熱電対に接続された温度センサ、及びバブル計を含むリフラックスコンデンサーを装着した。熱電対は、2時間で3.3°C/分の加熱速度で360°Cへ設定された。分解の間、反応混合物の色は赤茶色から黒色に変わり、鉄酸化物ナノ粒子の形成を示した。フラスコを50°Cへ冷却した。ヘキサン10mlを添加し、混合物を遠心分離用フラスコに移した。ナノ粒子はアセトン20mlを添加することでヘキサン溶液から沈殿した。フラスコを30分間、4900rpm4671rcfで遠心した。黒い上澄みを捨てて、残ったナノ粒子をヘキサン5mlに再分散させ、アセトン10mlで沈殿させた。この洗浄手順をさらに1回繰り返した。得られた精製ナノ粒子は10mlヘキサンに再分散させ貯蔵した得られたサンプルはサンプルAからHとする。得られたサンプルの性能を、磁気粒子スペクトルMPS分析で試験した。全てのサンプル分析をこれらのヘキサン溶液で実施した。表1:実施例4の異なる実験における反応混合物の組成とサンプルAからG。反応条件の変更:サンプルA、B、C及びFは、FeOOH:HOAの比が増加すると高周波数でMPS信号の増加を示した図3A、B、C及びF参照。サンプルD、E及びGは、FeOOH及びHOAの相対濃度に加えてまた、それらの絶対濃度も重要であり、最適範囲がサンプルA、B、C及びFで説明される、ということを示す。さらに、サンプルGは反応時間の重要性を示す。これらの説明された条件下で、反応を2時間行うことが、反応を6時間行うよりもよい結果を与えた。透過電子顕微鏡:TEM分析をサンプルA、BおよびCについて行った。図4から分かるように、MPS信号はサンプルA図4AからサンプルB図4Bへ改善された。しかしこれらのTEMイメージは、ナノ粒子の形態について有意な差を示していない。サンプルA及びB共に、単分散粒子を含み、類似する平均直径16.3±1.7nmサンプルA及び16.7±1.1nmサンプルBであった。ここで最も高いMPS信号を示したサンプルC図4C参照について、多面的コアを持つ粒子であることが見出された図4D。さらにこのサンプルはサンプルA及びBよりも広いサイズ分布平均直径18.0±3.5nmを示した。従って、この非単分散サンプルを分画することでさらに改良されたMPS性能が予測される。X線回折XRD:XRDは鉄酸化物粒子の結晶構造を分析するための非常に高感度の技術であり、鉄酸化物材料の異なるタイプを識別するための有力な手段である。サンプルA、B、CのXRDを測定し、得られたスペクトルを理論的回折パターンと比較し、又Fe3O4参照サンプルと比較した図5。この分析により、全ての試験サンプルA、B及びCは、主にFe3O4鉄酸化物コアを含むことが同定された。振動スキャン磁化測定VSM前記ナノ粒子トレーサー材料の磁化曲線の高非線型性が優れたMPS性能にとって本質的である。サンプルCの振動スキャン磁化分析の結果は図6に示される。図6から分かるように、前記サンプルは、非常に鋭い磁化曲線を示し、また107emu/gの高い飽和磁化を示し、これは磁気コアがFe3O4として整合する。